(57)【要約】【課題】段差吸収能、高温信頼性、および白濁現象に対する信頼性に優れたタッチパネル用粘着剤組成物を提供すること。【解決手段】親水性官能基含有モノマーと、粘着増進剤と、を含み、約１００ｋＨｚ〜約２ＭＨｚ領域の周波数で誘電率が約３．５以下であり、貯蔵モジュラスは約２５℃〜約８５℃で約１．０×１０５Ｐａ〜約７．０×１０５Ｐａであるタッチパネル用粘着剤組成物により、上記課題を解決する。【選択図】図１
2020125495.tif 000002
【特許請求の範囲】
【請求項１】
親水性官能基含有モノマーと、（メタ）アクリル酸エステル系モノマーと、粘着増進剤と、を含み、
前記粘着増進剤を（メタ）アクリル酸エステル系モノマー１００重量部に対して１重量部〜２０重量部で含み、
硬化して１００ｋＨｚ〜２ＭＨｚ領域の周波数で３．５以下の誘電率を有し、２５℃〜８０℃で、７．０×１０５Ｐａ未満であって、且つ、粘着増進剤を含んでいないこと以外は同じ組成で、同じ製造条件で製造した比較のタッチパネル用粘着剤組成物の硬化物の貯蔵モジュラスよりも高い貯蔵モジュラスを有する硬化物を形成する、タッチパネル用粘着剤組成物。
【請求項２】
前記親水性官能基含有モノマーが、水酸基含有モノマー、アミノ基含有モノマー、カルボキシル基含有モノマー、スルホン基含有モノマー、モルホリン基含有モノマー、およびグリシジル基含有モノマーからなる群から選択される少なくとも一つである、請求項１に記載のタッチパネル用粘着剤組成物。
【請求項３】
前記親水性官能基含有モノマーが、組成物中の（メタ）アクリル酸エステル系モノマー１００重量部に対して３０重量部以下である、請求項１に記載のタッチパネル用粘着剤組成物。
【請求項４】
前記（メタ）アクリル酸エステル系モノマーおよび前記親水性官能基含有モノマーの重合体分子量が６０万〜１２０万である、請求項１に記載のタッチパネル用粘着剤組成物。
【請求項５】
前記（メタ）アクリル酸エステル系モノマーがアルキル（メタ）アクリレートであり、前記アルキル（メタ）アクリレートのアルキルは直鎖型または分岐型のＣ１〜Ｃ１４アルキルである、請求項１に記載のタッチパネル用粘着剤組成物。
【請求項６】
前記（メタ）アクリル酸エステル系モノマーが、メチル（メタ）アクリレート、エチル（メタ）アクリレート、ｎ‐プロピル（メタ）アクリレート、イソプロピル（メタ）アクリレート、ｎ‐ブチル（メタ）アクリレート、ｔ‐ブチル（メタ）アクリレート、ｓｅｃ‐ブチル（メタ）アクリレート、ペンチル（メタ）アクリレート、２‐エチルヘキシル（メタ）アクリレート、２‐エチルブチル（メタ）アクリレート、ｎ‐オクチル（メタ）アクリレート、イソオクチル（メタ）アクリレート、イソノニル（メタ）アクリレート、ラウリル（メタ）アクリレート、およびテトラデシル（メタ）アクリレートからなる群から選択される少なくとも一つである、請求項１に記載のタッチパネル用粘着剤組成物。
【請求項７】
前記粘着増進剤は、アミン系液状ポリマー、ポリアミン、石油樹脂、ポリブテン、アクリル系変性樹脂、およびアクリロイルモルホリン樹脂からなる群から選択される少なくとも一つである、請求項１に記載のタッチパネル用粘着剤組成物。
【請求項８】
分子量調節剤をさらに含む、請求項１に記載のタッチパネル用粘着剤組成物。
【請求項９】
前記分子量調節剤は、２‐メルカプトアセテート、ｎ‐ドデシルメルカプタン、および４‐４´トリオビスベンゼントリオールからなる群から選択される少なくとも一つである、請求項８に記載のタッチパネル用粘着剤組成物。
【請求項１０】
光開始剤をさらに含む、請求項１に記載のタッチパネル用粘着剤組成物。
【請求項１１】
前記光開始剤は、ベンゾイン系開始剤、ヒドロキシケトン系開始剤、アミノケトン系開始剤、およびカプロラクタムからなる群から選択される少なくとも一つである、請求項１０に記載のタッチパネル用粘着剤組成物。
【請求項１２】
請求項１から１１のいずれか１項に記載のタッチパネル用粘着剤組成物の硬化物を含む粘着剤層を含む、粘着フィルム。
【請求項１３】
前記粘着剤層は、１００ｋＨｚ〜２ＭＨｚ領域の周波数で誘電率が３．５以下である、請求項１２に記載の粘着フィルム。
【請求項１４】
一面に導電層が形成された伝導性プラスチックフィルムと、
前記導電層に付着され、請求項１から１１のいずれか１項に記載のタッチパネル用粘着剤組成物の硬化物を含む粘着剤層と、を含む、タッチパネル。
【請求項１５】
前記伝導性プラスチックフィルムが、導電性金属酸化物層が一面に形成されたポリエチレンテレフタレートフィルムである、請求項１４に記載のタッチパネル。
【発明の詳細な説明】
【技術分野】
【０００１】
本発明は、タッチパネル用粘着剤組成物、粘着フィルムおよびタッチパネルに関する。
【背景技術】
【０００２】
近年、ＰＤＡ、移動通信端末または車両用ナビゲーションなどの電子機器が大きな市場を形成している。このような電子機器において、追求される技術的目標としては、主に、薄型化、軽量化、低電力消費化、高解像度化および高輝度化などが挙げられる。
【０００３】
一方、入力操作部にタッチスクリーンまたはタッチパネルスイッチが設置された電子機器は、軽量化および破損防止などのために、透明導電性プラスチックフィルムが使用されている。その例としては、ポリエチレンテレフタレート（ＰｏｌｙＥｔｈｙｌｅｎＴｅｒｅｐｈｔｈａｌａｔｅ、ＰＥＴ）フィルムを基材とし、その一面にインジウムスズ酸化物（Ｉｎｄｉｕｍ  Ｔｉｎ  ｏｘｉｄｅ、ＩＴＯ）などの導電層を形成したフィルムがあり、前記フィルムは、粘着剤層により伝導性ガラス、補強材またはデコフィルムなどに積層されている。
【０００４】
タッチスクリーンまたはタッチパネルにおいて透明導電性フィルムの付着に使用される粘着剤には、デコフィルムによる印刷段差を吸収できる段差吸収性；高温または高湿条件のような過酷な条件に露出された場合に白濁現象の発生を抑制できる耐久性などの様々な物性が要求される。
【先行技術文献】
【特許文献】
【０００５】
【特許文献１】特表２０１５−５２４０１１号公報
【発明の概要】
【発明が解決しようとする課題】
【０００６】
本発明の一具現例は、段差吸収能、高温信頼性、および白濁現象に対する信頼性に優れたタッチパネル用粘着剤組成物を提供する。
【０００７】
本発明の他の具現例は、前記タッチパネル用粘着剤組成物を用いた粘着フィルムを提供する。
【０００８】
本発明のさらに他の具現例は、前記粘着フィルムを適用したタッチパネルを提供する。
【課題を解決するための手段】
【０００９】
本発明の一具現例において、親水性官能基含有モノマーと、粘着増進剤と、を含み、約１００ｋＨｚ〜約２ＭＨｚ領域の周波数で誘電率が約３．５以下であり、貯蔵モジュラスは約２５℃〜約８５℃で約１．０×１０５Ｐａ〜約７．０×１０５Ｐａであるタッチパネル用粘着剤組成物を提供する。
【００１０】
前記親水性官能基含有モノマーが、水酸基含有モノマー、アミノ基含有モノマー、カルボキシル基含有モノマー、スルホン基含有モノマー、モルホリン基含有モノマー、グリシジル基含有モノマーおよびこれらの組み合わせからなる群から選択されるいずれか一つ以上であることができる。
【００１１】
前記親水性官能基含有モノマーが、（メタ）アクリル酸エステル系モノマー１００重量部に対して約３０重量部以下であることができる。
【００１２】
前記（メタ）アクリル酸エステル系モノマーおよび前記親水性官能基含有モノマーの重合体分子量が約６０万〜約１２０万であることができる。
【００１３】
前記（メタ）アクリル酸エステル系モノマーがアルキル（メタ）アクリレートであり、前記アルキル（メタ）アクリレートのアルキルは直鎖型または分岐型のＣ１〜Ｃ１４アルキルであることができる。
【００１４】
前記（メタ）アクリル酸エステル系モノマーが、メチル（メタ）アクリレート、エチル（メタ）アクリレート、ｎ‐プロピル（メタ）アクリレート、イソプロピル（メタ）アクリレート、ｎ‐ブチル（メタ）アクリレート、ｔ‐ブチル（メタ）アクリレート、ｓｅｃ‐ブチル（メタ）アクリレート、ペンチル（メタ）アクリレート、２‐エチルヘキシル（メタ）アクリレート、２‐エチルブチル（メタ）アクリレート、ｎ‐オクチル（メタ）アクリレート、イソオクチル（メタ）アクリレート、イソノニル（メタ）アクリレート、ラウリル（メタ）アクリレート、テトラデシル（メタ）アクリレートおよびこれらの組み合わせからなる群から選択されるいずれか一つ以上であることができる。
【００１５】
前記粘着増進剤は、アミン系液状ポリマー、ポリアミン、石油樹脂、ポリブテン、アクリル系変性樹脂、アクリロイルモルホリン樹脂およびこれらの組み合わせからなる群から選択されるいずれか一つ以上であることができる。
【００１６】
分子量調節剤をさらに含むことができる。
【００１７】
前記分子量調節剤は、２‐メルカプトアセテート、ｎ‐ドデシルメルカプタン、４‐４´トリオビスベンゼントリオールおよびこれらの組み合わせからなる群から選択されるいずれか一つ以上であることができる。
【００１８】
光開始剤をさらに含むことができる。
【００１９】
前記光開始剤は、ベンゾイン系開始剤、ヒドロキシケトン系開始剤、アミノケトン系開始剤カプロラクタムおよびこれらの組み合わせからなる群から選択されるいずれか一つ以上であることができる。
【００２０】
本発明の他の具現例において、前記タッチパネル用粘着剤組成物の硬化物を含む粘着剤層を含む粘着フィルムを提供する。
【００２１】
前記粘着剤層は、約１００ｋＨｚ〜約２ＭＨｚ領域の周波数で誘電率が約３．５以下であり、貯蔵モジュラスは約２５℃〜約８５℃で約１．０×１０５Ｐａ〜約７．０×１０５Ｐａであることができる。
【００２２】
本発明のさらに他の具現例において、一面に導電層が形成された伝導性プラスチックフィルムと、前記導電層に付着され、前記タッチパネル用粘着剤組成物の硬化物を含む粘着剤層と、を含むタッチパネルを提供する。
【００２３】
前記伝導性プラスチックフィルムが、ＩＴＯ（導電性金属酸化物）層が一面に形成されたポリエチレンテレフタレートフィルムであることができる。
【発明の効果】
【００２４】
前記タッチパネル用粘着剤組成物によれば、段差吸収能、高温信頼性および耐久性に優れた粘着フィルムを提供することができる。
【図面の簡単な説明】
【００２５】
【図１】本発明の一具現例による粘着フィルムの概略的な断面図である。
【図２】本発明の他の具現例によるタッチパネルの概略的な断面図である。
【図３】本発明のさらに他の具現例によるタッチパネルの概略的な断面図である。
【図４】実施例５、６および比較例１、２で製造された粘着フィルムに対して温度に応じた貯蔵モジュラスを図示したグラフである。
【発明を実施するための形態】
【００２６】
以下、本発明の具現例について詳細に説明する。ただし、これは例示として提示されるものであって、これにより本発明が制限されず、本発明は後述する請求項の範疇により定義されるだけである。
【００２７】
本発明を明確に説明するために説明と関係のない部分は省略し、明細書の全体にわたり同一または類似の構成要素に対しては同一の参照符号を付ける。
【００２８】
図面において複数の層および領域を明確に表現するために厚さを拡大して示した。また、図面において、説明の便宜上、一部の層および領域の厚さを誇張して示した。
【００２９】
以下において、基材の「上部（または下部）」または基材の「上（または下）」に任意の構成が形成されるということは、任意の構成が前記基材の上面（または下面）に接して形成されることを意味するだけでなく、前記基材と基材上に（または下に）形成された任意の構成の間に他の構成を含まないことに限定するものではない。
【００３０】
［タッチパネル用粘着剤組成物］
本発明の一具現例において、親水性官能基含有モノマーと、粘着増進剤と、を含み、１００ｋＨｚ〜２ＭＨｚ領域の周波数で誘電率が３．５以下であり、貯蔵モジュラスは２５℃〜８５℃で１．０×１０５Ｐａ〜７．０×１０５Ｐａであるタッチパネル用粘着剤組成物を提供する。
【００３１】
前記タッチパネル用粘着剤組成物は、約１００ｋＨｚ〜約２ＭＨｚ領域の周波数で誘電率が約３．５以下であることができる。溶媒および共重合体の極性の程度を誘電率で表現することができることから、有極性で極性の高い場合には誘電率が高く、無極性で極性の低い場合には誘電率が低く測定される。前記タッチパネル用粘着剤組成物は、約１００ｋＨｚ〜約２ＭＨｚ領域の周波数で約３．５以下の誘電率を有することにより、前記タッチパネル用粘着剤組成物がタッチなどの刺激に対する信号向上により敏感度が上昇することができ、敏感度の改善により速い反応速度を示す粘着フィルムを確保することができる。
【００３２】
また、前記タッチパネル用粘着剤組成物は、高温で向上した貯蔵モジュラスを有することから、高温信頼性が向上する。この際、前記貯蔵モジュラスは、タッチパネル用粘着剤組成物の弾性を記述したものであり、せん断抵抗、接合および脱接合挙動のような粘着剤組成物の性能特性に関するものである。弾性は、力に対するばね形反応を含むものであり、ばね形特性は、適切な剥離接着力を提供する力に対する抵抗を提供する。具体的には、前記タッチパネル用粘着剤組成物は、約２５℃〜約８５℃で約１．０×１０５Ｐａ〜約７．０×１０５Ｐａである貯蔵モジュラスを有することができる。このように前記タッチパネル用粘着剤組成物の貯蔵モジュラスが高温で前記範囲を有するようにして、高い段差吸収能および高温、高湿条件下で優れた耐久性を付与することができる。
【００３３】
前記親水性官能基含有モノマーは、水酸基含有モノマー、アミノ基含有モノマー、カルボキシル基含有モノマー、スルホン基含有モノマー、モルホリン基含有モノマー、グリシジル基含有モノマーおよびこれらの組み合わせからなる群から選択されるいずれか一つ以上であることができる。
【００３４】
前記水酸基含有モノマーとしては、例えば、２‐ヒドロキシエチル（メタ）アクリレート、４‐ヒドロキシブチル（メタ）アクリレート、５‐ヒドロキシペンチル（メタ）アクリレート、６‐ヒドロキシヘキシル（メタ）アクリレート、８‐ヒドロキシオクチル（メタ）アクリレート、１０‐ヒドロキシデシル（メタ）アクリレート、（４‐ヒドロキシメチルシクロヘキシル）メチル（メタ）アクリレートなどの（メタ）アクリル酸ヒドロキシアルキルエステル、カプロラクトン変性２‐ヒドロキシエチル（メタ）アクリレートなどのカプロラクトン変性モノマー、２‐アクリロイルオキシエチル‐２‐ヒドロキシエチルフタル酸、Ｎ‐メチロール（メタ）アクリルアミド、Ｎ‐ヒドロキシエチル（メタ）アクリルアミドなどの１級水酸基含有モノマー；２‐ヒドロキシプロピル（メタ）アクリレート、２‐ヒドロキシブチル（メタ）アクリレート、２‐ヒドロキシ‐３‐フェノキシプロピル（メタ）アクリレート、３‐クロロ‐２‐ヒドロキシプロピル（メタ）アクリレート、２‐ヒドロキシ‐３‐フェノキシプロピル（メタ）アクリレートなどの２級水酸基含有モノマー；２，２‐ジメチル‐２‐ヒドロキシエチル（メタ）アクリレートなどの３級水酸基含有モノマーが挙げられる。
【００３５】
前記水酸基含有モノマーの中でも、２‐ヒドロキシエチル（メタ）アクリレートを使用することが、ジ（メタ）アクリレートなどの不純物が少なく、製造しやすい点において特に好ましい。
【００３６】
前記アミノ基含有モノマーとしては、例えば、ジメチルアミノエチル（メタ）アクリレート、ジエチルアミノエチル（メタ）アクリレートなどが挙げられる。
【００３７】
前記カルボキシル基含有モノマーとしては、例えば、アクリル酸、メタクリル酸、クロトン酸、マレイン酸、無水マレイン酸、イタコン酸、フマル酸、アクリルアミドＮ‐グリコール酸、ケイ皮酸、（メタ）アクリル酸のマイケル付加物（例えば、アクリル酸ダイマー、メタクリル酸ダイマー、アクリル酸トリマー、メタクリル酸トリマー、アクリル酸テトラマー、メタクリル酸テトラマーなど）、２‐（メタ）アクリロイルオキシエチルジカルボン酸モノエステル（例えば、２‐アクリロイルオキシエチルコハク酸モノエステル、２‐メタクリロイルオキシエチルコハク酸モノエステル、２‐アクリロイルオキシエチルフタル酸モノエステル、２‐メタクリロイルオキシエチルフタル酸モノエステル、２‐アクリロイルオキシエチルヘキサヒドロフタル酸モノエステル、２‐メタクリロイルオキシエチルヘキサヒドロフタル酸モノエステルなど）などが挙げられる。
【００３８】
前記スルホン基含有モノマーとしては、例えば、エチレンスルホン、アリルスルホン、メタアリルスルホンなどのオレフィンスルホン、２‐アクリルアミド‐２‐メチルプロパンスルホン、スチレンスルホンまたはその塩などが挙げられる。前記モルホリン基含有モノマーとしては、４‐メチルモルホリン（４‐Ｍｅｔｈｙｌｍｏｒｐｈｏｌｉｎｅ）、前記グリシジル基含有モノマーとしては、例えば、グリシジル（メタ）アクリレート、アリルグリシジルエーテルなどが挙げられる。
【００３９】
前記親水性官能基含有モノマーは、（メタ）アクリル酸エステル系モノマー１００重量部に対して約３０重量部以下であることができる。前記粘着剤組成物の極性を低下させるために極性の大きい親水性官能基含有モノマーの含有量を限定することができることから、具体的には、（メタ）アクリル酸エステル系モノマー１００重量部に対して、親水性官能基含有モノマーを約３０重量部以下、より具体的には、約２０重量部以下を含む粘着剤組成物を提供することができる。前記親水性官能基含有モノマーの含有量を限定することにより、前記粘着剤組成物の全体的な極性が減少し、これにより高温で向上した貯蔵モジュラスを確保することができ、誘電率もまた通常のタッチパネル用粘着剤組成物に比べて減少することができる。
【００４０】
前記（メタ）アクリル酸エステル系モノマーおよび前記親水性官能基含有モノマーの重合体分子量がそれぞれ約６０万〜約１２０万であることができる。前記重合体分子量が約１２０万を超える場合には、粘着剤組成物の比重が大きくなる問題点があり、約６０万未満の場合には、耐久性が脆い恐れがある。そのため、前記重合体の分子量が前記範囲を維持することは、耐久性および粘着力に優れるという点において利点がある。
【００４１】
前記（メタ）アクリル酸エステルモノマーは、例えば、アルキル（メタ）アクリレートであることができ、これに限定されない。前記アルキル（メタ）アクリレートのアルキルは、直鎖型または分岐型のＣ１〜Ｃ１４アルキルであることができ、具体的には、Ｃ１〜Ｃ８アルキルであることができる。前記範囲の炭素数を有するアルキル（メタ）アクリレートを使用することで前記タッチパネル用粘着剤組成物の硬化物が適切な凝集力、ガラス転移温度および粘着特性を有するように調節することができる。
【００４２】
前記（メタ）アクリル酸エステル系モノマーが、メチル（メタ）アクリレート、エチル（メタ）アクリレート、ｎ‐プロピル（メタ）アクリレート、イソプロピル（メタ）アクリレート、ｎ‐ブチル（メタ）アクリレート、ｔ‐ブチル（メタ）アクリレート、ｓｅｃ‐ブチル（メタ）アクリレート、ペンチル（メタ）アクリレート、２‐エチルヘキシル（メタ）アクリレート、２‐エチルブチル（メタ）アクリレート、ｎ‐オクチル（メタ）アクリレート、イソオクチル（メタ）アクリレート、イソノニル（メタ）アクリレート、ラウリル（メタ）アクリレート、テトラデシル（メタ）アクリレートおよびこれらの組み合わせからなる群から選択されるいずれか一つ以上であることができる。
【００４３】
前記タッチパネル用粘着剤組成物は、親水性官能基含有モノマーとともに粘着増進剤を含む。前記粘着増進剤は、粘着剤組成物が含むモノマーを互いに良好に重合させ、粘着水準を向上させるために追加されることができる。また、粘着増進剤を含むことにより粘着物性が低下することができ、極性が減少して、高温、高湿などの外部環境において液晶表示装置などに適用された粘着剤組成物の白濁現象を抑制することができる。
【００４４】
粘着増進剤の含有量は制限されるものではないが、具体的には、粘着増進剤は、（メタ）アクリル酸エステル系モノマー１００重量部に対して約１重量部〜約２０重量部であることができる。前記粘着増進剤が、前記（メタ）アクリル酸エステル系モノマー１００重量部に対して、約１重量部未満の場合には、前記粘着剤組成物の粘着増進の効果が十分でない問題点があり、約２０重量部を超える場合には、前記粘着剤組成物の自己凝集現象が発生したり、未反応物が移動するなどの恐れがある。そのため、粘着増進剤が前記範囲の含有量を維持することは、前記粘着剤組成物との相溶性を維持し、物性を安定的に具現することにおいて利点がある。
【００４５】
前記粘着増進剤の種類は制限されないが、アミン系液状ポリマー、ポリアミン、石油樹脂、ポリブテン、アクリル系変性樹脂、アクリロイルモルホリン（ａｃｒｙｌｏｙｌ  ｍｏｒｐｈｏｌｉｎｅ）樹脂およびこれらの組み合わせからなる群から選択されるいずれか一つ以上を含むことができる。
【００４６】
前記タッチパネル用粘着剤組成物は、分子量調節剤をさらに含むことができる。前記分子量調節剤は、連鎖移動剤とも言い、含有量に応じて形成されるタッチパネル用粘着剤組成物を柔らかくすることができる。前記（メタ）アクリル酸エステル系モノマーおよび前記親水性官能基含有モノマーの重合体からタッチパネル用粘着剤組成物を形成するためのラジカル重合において付加反応が起こる活性点をラジカル連鎖と言う。
【００４７】
この際、前記分子量調節剤は、ラジカル連鎖と既存の付加されるモノマーより容易に反応して成長されるラジカル連鎖の成長を停止させ、分子量調節剤が活性点を有することになり、他のモノマーに活性点を伝達する役割をするものであり、分子量を調節することができ、形成された粘着剤組成物を柔らかくすることができる。また、分子量調節剤をさらに含むことにより、タッチパネル用粘着剤組成物の段差吸収能を向上させることができる。
【００４８】
前記分子量調節剤の含有量は制限されるものではないが、具体的には、前記分子量調節剤が、前記（メタ）アクリル酸エステル系モノマー１００重量部に対して、約０．０１重量部〜約０．５重量部を含むことができる。前記分子量調節剤の含有量が０．０１重量部未満の場合には、分子量の変化量が少ない問題点があり、約０．５重量部を超える場合には、反応性が過剰に抑制されて耐久性が低下する恐れがある。そのため、分子量調節剤が前記範囲の含有量を維持することは、前記粘着剤組成物の柔軟性と粘着力を向上させる利点がある。
【００４９】
前記分子量調節剤は、２‐メルカプトアセテート、ｎ‐ドデシルメルカプタン、４‐４´トリオビスベンゼントリオールおよびこれらの組み合わせからなる群から選択されるいずれか一つ以上であることができる。具体的には、前記分子量調節剤としてｎ‐ドデシルメルカプタンを使用することにより前記粘着剤組成物の分子量を制御し、前記粘着剤組成物を柔らかくすることができるという点において卓越した効果を有することができる。
【００５０】
前記タッチパネル用粘着剤組成物は、光開始剤をさらに含むことができる。具体的には、前記（メタ）アクリル酸エステル系モノマー１００重量部に対して、光重合開始剤約０．５〜約１．０重量部をさらに含むことができる。前記光重合開始剤が前記範囲から逸脱する場合、結合長さの短い分子が多量生成されて耐久性が脆い恐れがある。前記光開始剤の種類は制限されないが、ベンゾイン系開始剤、ヒドロキシケトン系開始剤、アミノケトン系開始剤カプロラクタムおよびこれらの組み合わせからなる群から選択されるいずれか一つを含むことができる。
【００５１】
［粘着フィルム］
本発明の他の具現例において、（メタ）アクリル酸エステル系モノマー１００重量部に対して、親水性官能基含有モノマーと、粘着増進剤と、を含み、１００ｋＨｚ〜２ＭＨｚ領域の周波数で誘電率が３．５以下であり、貯蔵モジュラスは２５℃〜８５℃で１．０×１０５Ｐａ〜７．０×１０５Ｐａであるタッチパネル用粘着剤組成物の硬化物を含む粘着剤層からなる粘着フィルムを提供する。
【００５２】
前記タッチパネル用粘着剤組成物を硬化するにあたり、遠紫外線、紫外線、近紫外線、赤外線などの光線、Ｘ線、γ線などの電磁波の他に、電子線、陽子線、中性子線などを利用することができるが、硬化速度、照射装置の入手の容易性、価格などから、紫外線の照射による硬化が有利である。
【００５３】
また、前記紫外線の照射を行う際の光源としては、高圧水銀灯、無電極ランプ、超高圧水銀灯、カーボンアーク灯、キセノン灯、メタルハライドランプ、ケミカルランプ、ブラックライトなどが用いられる。前記高圧水銀ランプの場合には、例えば、約５ｍＪ／ｃｍ２〜３０００ｍＪ／ｃｍ２、好ましくは、約１０ｍＪ／ｃｍ２〜約１０００ｍＪ／ｃｍ２の条件で行われる。また、前記無電極ランプの場合には、例えば、約２ｍＪ／ｃｍ２〜約１５００ｍＪ／ｃｍ２、好ましくは、約５ｍＪ／ｃｍ２〜約５００ｍＪ／ｃｍ２の条件で行われる。
【００５４】
そして、照射時間は、光源の種類、光源と塗布面との距離、塗工厚さ、それ以外の条件に応じて異なるが、通常、数秒〜数十秒、場合に応じては数分の１秒であってもよい。
【００５５】
前記タッチパネル用粘着剤組成物の硬化物を含む粘着剤層は、１００ｋＨｚ〜２ＭＨｚ領域の周波数で誘電率が３．５以下であり、貯蔵モジュラスは約２５℃〜約８５℃で約１．０×１０５Ｐａ〜約７．０×１０５Ｐａであることができる。上述のように、前記タッチパネル用粘着剤組成物の誘電率および貯蔵モジュラスが高温で前記範囲を有するようにして、高い段差吸収能および高温、高湿条件下で優れた耐久性を付与することができる。
【００５６】
図１は本発明の一具現例による粘着フィルムの概略的な断面図であり、粘着フィルム１００は、上から、基材層２０と、粘着剤層１０と、基材層２０と、を含むことができる。前記粘着剤層１０の厚さは、約５０μｍ〜約３００μｍ、具体的には、約５０μｍ〜約１５０μｍであることができる。前記粘着剤層１０が前記範囲の厚さを有するようにして、薄型のタッチパネルまたはタッチスクリーンに適用可能であるとともに、耐久性に優れた粘着フィルム１００を具現することができる。
【００５７】
前記基材層２０の具体的な種類は特に限定されず、例えば、本分野における一般的なプラスチックフィルムを使用することができる。例えば、前記基材層２０として、ポリエチレンテレフタレート、ポリテトラフルオロエチレン、ポリエチレン、ポリプロピレン、ポリブテン、ポリブタジエン、塩化ビニル共重合体、ポリウレタン、エチレン‐ビニルアセテート、エチレン‐プロピレン共重合体、エチレン‐アクリル酸エチル共重合体、エチレン‐アクリル酸メチル共重合体、ポリイミドおよびこれらの組み合わせからなる群から選択されるいずれか一つを使用することができる。具体的には、前記基材層２０は、ポリエチレンテレフタレートフィルムを使用することができるが、これに制限されるものではない。
【００５８】
前記基材層２０の厚さは、約２５μｍ〜約３００μｍ、具体的には、約３０μｍ〜約２００μｍであることができる。前記基材層２０が前記範囲の厚さを有するようにして、薄型のタッチパネルまたはタッチスクリーンに適用可能であるとともに、耐久性に優れた粘着フィルム１００を具現することができる。
【００５９】
［タッチパネル］
本発明のさらに他の具現例において、一面に導電層が形成された伝導性プラスチックフィルムと、前記導電層に付着され、（メタ）アクリル酸エステル系モノマー１００重量部に対して、親水性官能基含有モノマーと、粘着増進剤と、を含み、１００ｋＨｚ〜２ＭＨｚ領域の周波数で誘電率が３．５以下であり、貯蔵モジュラスは２５℃〜８５℃で１．０×１０５Ｐａ〜７．０×１０５Ｐａであるタッチパネル用粘着剤組成物の硬化物を含む粘着剤層からなるタッチパネルを提供する。
【００６０】
図２を参照すると、前記タッチパネル２００は、プラスチック基材層４０と、前記プラスチック基材層４０の一面に形成された導電層３０と、を含む伝導性プラスチックフィルム５０を含み、前記粘着剤層１０が、前記伝導性プラスチックフィルム５０の導電層３０の一面に付着された構造を有することができる。また、図３のように、前記粘着剤層１０が、前記伝導性プラスチックフィルム５０の導電層３０の両面に付着された構造を有することができる。
【００６１】
前記タッチパネルは、例えば、静電容量方式のタッチパネルであることができる。また、前記タッチパネルの具体的な構造またはその形成方法は、上述の前記タッチパネル用粘着剤組成物が適用される限り、特に制限されず、本分野における一般的な構成が採用されることができる。
【００６２】
前記伝導性プラスチックフィルム５０の具体的な種類は特に制限されず、本分野における公知の伝導性フィルムを使用することができる。例えば、前記伝導性フィルム５０として、一面にＩＴＯ電極層が形成された透明プラスチックフィルムであることができる。具体的には、前記プラスチック基材層４０を形成する前記透明プラスチックフィルムとしては、ポリエチレンテレフタレートフィルム、ポリテトラフルオロエチレンフィルム、ポリエチレンフィルム、ポリプロピレンフィルム、ポリブテンフィルム、ポリブタジエンフィルム、塩化ビニル共重合体フィルム、ポリウレタンフィルム、エチレン‐ビニルアセテートフィルム、エチレン‐プロピレン共重合体フィルム、エチレン‐アクリル酸エチル共重合体フィルム、エチレン‐アクリル酸メチル共重合体フィルムまたはポリイミドフィルムなどを使用することができ、これに制限されない。より具体的には、前記プラスチック基材層４０は、ポリエチレンテレフタレート（ＰＥＴ）フィルムであることができる。
【００６３】
以下では、本発明の具体的な実施例を提示する。ただし、以下に記載の実施例は、本発明を具体的に例示または説明するためのものに過ぎず、これにより本発明が制限されてはならない。
【実施例】
【００６４】
＜実施例および比較例＞
［実施例１］
２‐ＥＨＡ（エチルヘキシルアクリレート）６０重量部、ＩＢＯＡ（イソボルニルアクリレート）２２重量部およびＨＥＡ（ヒドロキシエチルアクリレート）１５重量部の含有量比で混合し、これに粘着増進剤としてＡＣＭＯ（アクリロイルモルホリン樹脂）を３重量部、光開始剤として１‐ヒドロキシシクロヘキシルフェニルケトン（Ｉｒｇａｃｕｒｅ  １８４、ＨＣＰＫ）およびその他の添加剤としてカップリング剤を含む粘着剤組成物を製造した。溶剤としてトルエンを混合してコーティング液を準備し、前記コーティング液が離型処理されたポリエチレンテレフタレートフィルム（厚さ：７５μｍ）にＵＶ硬化を行った後、粘着剤層の厚さが１００μｍになるようにバーコーターを用いてコーティングを行った。次に、ＵＶランプを用いて紫外線を１０分間照射して硬化させることで粘着フィルムを製造した。
【００６５】
［実施例２］
分子量調節剤として、ｎ‐ドデシルメルカプタンを２‐ＥＨＡ（エチルヘキシルアクリレート）１００重量部に対して０．０５重量部をさらに含む粘着剤組成物を製造した以外は、前記実施例１と同一の方法で粘着フィルムを製造した。
【００６６】
［実施例３〜６］
下記の表１のように、分子量調節剤の含有量比を変更した以外は、実施例２と同一の方法で粘着フィルムを製造した。
【００６７】
［比較例１］
２‐ＥＨＡ（エチルヘキシルアクリレート）６０重量部、ＩＢＯＡ（イソボルニルアクリレート）２５重量部およびＨＥＡ（ヒドロキシエチルアクリレート）１５重量部の含有量比で混合し、光開始剤として１‐ヒドロキシシクロヘキシルフェニルケトン（Ｉｒｇａｃｕｒｅ  １８４、ＨＣＰＫ）およびその他の添加剤としてカップリング剤を含む粘着剤組成物を製造した。溶剤としてトルエンを混合してコーティング液を準備し、前記コーティング液が離型処理されたポリエチレンテレフタレートフィルム（厚さ：７５μｍ）にＵＶ硬化を行った後、粘着剤層の厚さが１００μｍになるようにバーコーターを用いてコーティングを行った。次に、ＵＶランプを用いて紫外線を１０分間照射して硬化させることで粘着フィルムを製造した。
【００６８】
［比較例２］
下記の表１のように、２‐ＥＨＡ（エチルヘキシルアクリレート）、ＨＥＡ（ヒドロキシエチルアクリレート）の含有量比を変更した以外は、比較例１と同一の方法で粘着フィルムを製造した。
【００６９】
【表１】
2020125495.tif 000003
【００７０】
＜実験例＞‐粘着フィルムの物理的特性
前記実施例および比較例で作製された粘着フィルムに対して下記の物性を測定し、表２に記載した。
【００７１】
１）段差吸収能:１０μｍ〜１５μｍの高さにそれぞれ異なる印刷段差に印刷されたガラス（Ｇｌａｓｓ）に前記実施例および比較例の粘着フィルムを付着した後、他のガラス（Ｇｌａｓｓ）を貼り合わせてバブル（Ｂｕｂｂｌｅ）の発生程度を測定した。この際、前記実施例および比較例の粘着フィルムの厚さに対してバブル（Ｂｕｂｂｌｅ）ｄｌが発生しない印刷段差を相対比較して、段差吸収能を測定した。
【００７２】
２）誘電率の測定：前記実施例および比較例の粘着フィルムを直径５ｍｍのサイズで測定し、Ａｇｉｌｅｎｔ社製のＥ４９８０  ＬＣＲ  Ｍｅｔｅｒを用いて誘電率を測定した。
【００７３】
３）剥離力の測定：前記実施例および比較例の粘着フィルムを２５ｍｍ×４０ｍｍ（横×縦）に作製し、前記粘着フィルムを無処理のＰＥＴ上に２ｋｇのローラで１往復して付着し、前記付着された粘着フィルム面に対して、１８０゜方向に３００ｍｍ／分で引っ張り、剥離する際の剥離力を測定した。
【００７４】
４）白濁現象の測定：８５℃、８５％ＲＨの条件でガラスに付着された前記粘着フィルムを３日間保管して、白い斑点が観察されるか否かを観察した。
【００７５】
【表２】
2020125495.tif 000004
【００７６】
前記実施例１〜６の場合、（メタ）アクリル酸エステル系モノマー１００重量部に対して、親水性官能基含有モノマーを３０重量部以下および粘着増進剤を１重量部〜２０重量部で含む粘着剤組成物を使用して粘着フィルムを形成したところ、いずれも段差吸収能が１０％以上に測定されることが分かった。
【００７７】
前記段差吸収能は、実施例および比較例の粘着フィルムをガラス（Ｇｌａｓｓ）上の間に適用したものであり、ガラス（Ｇｌａｓｓ）上に印刷されたインクの厚さを空気（Ｂｕｂｂｌｅ）なしに埋めることができる程度を意味することから、段差吸収能が高くなるほど、空気が挿入されることなくインク層が良好に付着されたタッチパネルを提供することができる。
【００７８】
特に、実施例１に比べて、分子量調節剤をさらに含む実施例２〜６の場合の方がより高い段差吸収能を示しており、分子量調節剤の含有量が上昇するほど段差吸収能もまた向上したことから、分子量調節剤の添加によりタッチパネル用粘着剤組成物がより柔らかくなることが分かった。
【００７９】
図１は実施例５および６、比較例１および２の温度に応じた貯蔵モジュラスを図示したグラフを示すものであり、比較例１および２に比べて実施例５および６の貯蔵モジュラスがより高く測定されることを確認することができた。貯蔵モジュラスの測定値と比例して、実施例５および６の場合、段差吸収能も比較例１および２に比べて２５％、３０％と高く測定されたことから、タッチパネル用粘着剤組成物が高温で高くなった貯蔵モジュラスを有することで段差吸収能に優れた粘着フィルムを提供できることが分かった。
【００８０】
また、実施例１〜６の１００ｋＨｚで誘電率がいずれも３．５以下に測定されたところ、これは、親水性官能基含有モノマーを３０重量部以上含む粘着剤組成物を使用した粘着フィルムに比べて誘電率が低くなったことであり、実施例の粘着フィルムのタッチに対する敏感度が改善したことが分かった。さらに、剥離力の場合、実施例が比較例に比べてより高い剥離力を示したことから、これにより基材のリワーク性を確保できることが分かった。
【００８１】
粘着増進剤を含んでいない比較例１および２の場合、親水性官能基含有モノマーの調節により誘電率はある程度減少したが、白濁現象が発生した。しかし、実施例１〜６の場合、親水性官能基含有モノマーと同時に所定の含有量の粘着増進剤を含む粘着剤組成物を使用することにより、高温、高湿の外部環境においても白濁現象の発生が抑制された。
【符号の説明】
【００８２】
１０    粘着剤層
２０    基材層
３０    導電層
４０    プラスチック基材層
５０    伝導性プラスチックフィルム
１００  粘着フィルム
２００  タッチパネル
【図１】
2020125495.tif 000005
【図２】
2020125495.tif 000006
【図３】
2020125495.tif 000007
【図４】
2020125495.tif 000008
【外国語明細書】
2020125495000001.pdf